(57)【要約】【課題】コロナ処理を介してフォームテープのフォームと粘着層と間の界面接着力を向上させることで、高温で長時間、重量物を保持することができる。【解決手段】コロナ処理されたフォーム；及び上記フォームの一面又は両面に形成される粘着層；を含むフォームテープを提供する。【選択図】なし【特許請求の範囲】
【請求項１】
コロナ処理されたフォーム；及び
上記フォームの一面又は両面に形成される粘着層；
を含むフォームテープ。
【請求項２】
上記コロナ処理されたフォーム層は、電流２〜１０Ａ、処理速度１〜１０Ｍ／分の条件でフォーム層にコロナ処理を行って形成される請求項１に記載のフォームテープ。
【請求項３】
コロナ処理されたフォーム層は、フォーム層にコロナ処理とプラズマ処理を連続して行って形成される請求項１に記載のフォームテープ。
【請求項４】
上記フォーム層は、アクリル化合物、ウレタン化合物及びオレフィン化合物からなる群から選択された少なくとも１種を含む混合物を重合して形成される請求項２に記載のフォームテープ。
【請求項５】
上記粘着層は、アクリル共重合体を含む粘着組成物の硬化生成物を含む請求項１に記載のフォームテープ。
【請求項６】
上記アクリル共重合体は、（メタ）アクリル酸エステル単量体と（メタ）アクリル酸を含む単量体混合物のポリマーである請求項５に記載のフォームテープ。
【請求項７】
上記単量体混合物は、（メタ）アクリル酸１００重量部に対して、（メタ）アクリル酸エステル単量体を８００〜９５０重量部で含む請求項６に記載のフォームテープ。
【請求項８】
フォームにコロナ処理し、コロナ処理されたフォームを形成する工程；及び
上記コロナ処理されたフォームの１面又は両面に粘着層を形成する工程；
を含むフォームテープの製造方法。
【請求項９】
さらに、上記コロナ処理されたフォームにプラズマ処理する請求項８に記載のフォームテープの製造方法。
【発明の詳細な説明】
【技術分野】
【０００１】
本発明は、コロナ処理を介してフォームと粘着層と間の界面接着力が向上されたフォームテープに関するものである。
【背景技術】
【０００２】
フォームテープは、シンク台などの厨房用家具、家財道具の多様な内装材、又は自動車内・外装材の接着用として広く活用されている。特に、主にガラスにコートされた塗装面又はフィルム上に接着され、外形を飾るのに使用されている。
【０００３】
一般的に、フォームテープは以下の工程で製作される。まず、フォームを構成し、用途に応じて様々な種類の粘着層を形成した後、これらを積層して製作される。
【０００４】
下記文献１には、フォームテープの製造方法及びフォームテープ組成物が開示されている。この製造法において、ウレタンアクリラート、エポキシアクリラート、２−ヒドロキシエチルメタアクリラート、１，６−ヘキサンジオールジアクリラー、ガラスマイクロバルーン、顔料、及び光開始剤の組成物を均一に混合し；ガイドフィルム上に上記組成物を塗布し；その後、紫外線硬化機を通過させてフォームを形成させながら、フォームの一面に粘着テープを積層する；ことによってバンパー用フォームテープが製造される。
【０００５】
下記文献２には、内装用フォームテープ及びその製造方法のためのフォームテープが開示されている。上記方法において、内装用フォームテープは、アクリル単量体、ラジカル開始剤、架橋剤及び多孔性フィラーを含む組成物を混合する工程；上記組成物を焼成フィルムにコートする工程；及び上記組成物がコートされた焼成フィルムを紫外線硬化機に通して通過させ、フォーム形成と同時に重合する工程；によって製造される。上記方法は、フォームテープを形成する工程が１０〜６０Ｗの紫外線トランスイルミネータと１０００〜３０００Ｗの紫外線トランスイルミネータを連続的に通過させることによって遂行されることを特徴としている。
【０００６】
しかし、上記特許文献１、２に開示されたフォームテープは以下に示される不都合があった。
【０００７】
一般的に、フォームテープは重量物を保持するために使われていることから、強い粘着特性が求められている。
【０００８】
しかし、フォームと粘着層と間の接着力がフォームテープに保持された重量物の重量より低い場合、フォームと粘着層と間の界面剥離が引き起こされる。さらに、フォームと粘着層と間の接着力が常温で十分であっても、界面剥離が容易に発生しうるような高温で接着力が低減する可能性がある。
【０００９】
さらに、フォームテープが可塑化されたポリ塩化ビニル基板に接着される場合、基板に含まれた可塑剤がフォームテープに浸透し、その機能が低下される問題がある。即ち、たとえ最初は、フォームテープが重量物に耐えていても、時間とともに基板からの可塑剤の浸透によってフォームテープの物性が低下され得る。
【先行技術文献】
【特許文献】
【００１０】
【特許文献１】韓国特開第２０００−００１８２２１号公報
【特許文献２】韓国特開第２００８―００３７８７６号公報
【発明の概要】
【発明が解決しようとする課題】
【００１１】
上記問題点を解決するために、フォームと粘着層と間にプライマー層が導入され得る。しかし、プライマーの使用はコストを増大し、追加工程を遂行しなければならないため、生産性が低下される短所があった。
【課題を解決するための手段】
【００１２】
本発明の目的は、フォームテープ及びその製造方法を提供することにある。
【００１３】
本発明の一態樣は、コロナ処理されたフォームと粘着層を含むフォームテープを提供することである。
【００１４】
本発明の別の態樣は、フォームにコロナ処理する工程；及びフォームに粘着層を形成する工程；と含むフォームテープの製造方法を提供することである。
【発明の効果】
【００１５】
本発明によると、フォームテープのフォームと粘着層と間の接着力が向上されるので、上記フォームテープは高温で長時間、重量物を保持することができる。
【００１６】
また、本発明において、フォームテープはプライマーを用いることなく、単純な製造工程で製造でき、製造コストが低減され得る効果がある。
【図面の簡単な説明】
【００１７】
【図１】本発明の一実施例に係るフォームテープの断面図である。
【発明を実施するための形態】
【００１８】
本発明は、コロナ処理されたフォーム；及び上記フォームの一面又は両面に形成される粘着層；を含むフォームテープに関する。
【００１９】
以下、本発明を詳細に説明する。
【００２０】
図１は本発明の一実施例に係るフォームテープの断面図である。図１に示されるように、上記フォームテープはフォーム層と、フォーム層の両面に形成された粘着層とを含んでいてもよく、また、上記フォームテープはフォーム層とフォーム層の一面に形成された粘着層を含んでいてもよい。
【００２１】
本発明において、上記フォーム層はコロナ処理されたフォームである。ここで、用語“コロナ処理されたフォーム”又は“コロナ処理されたフォーム層”とはコロナ処理が行われたフォーム又はフォーム層として使用される。コロナ処理は基材上にコロナ放電を照射することによって処理された基材の表面エネルギーを増大させる表面処理工程である。本発明において、コロナ処理を行う方法は特に制限されないが、高周波発電機、高圧変換機、静止電極などを含む従来のコロナ処理装置を使用して遂行することができる。また、処理が遂行される条件は特に制限されなく、当業者は処理されるフォームの種類などを考慮して、適切な条件を容易に決定することができる。一実施形態では、上記コロナ処理は電流が２〜１０Ａに、処理速度が１〜１０Ｍ／分、好ましくは１Ｍ〜５Ｍ／分、より好ましくは１Ｍ〜２Ｍ／分に調整された条件下で遂行され得る。コロナ処理条件のコントロールによって、フォーム層と粘着層と間の界面接着力は最適化され得る。
【００２２】
本発明で使用可能なフォームの種類は特に制限されないが、当該技術分野で使用される従来のフォームはいずれも適用することができる。例えば、エチレンなどのアクリル化合物、ウレタン化合物及びオレフィン化合物からなる群から選択された少なくとも１つを含む混合物を重合して製造されるフォームが挙げられる。他の実施形態では、上記特許文献１又は２に開示されたフォームを用いてもよい。
【００２３】
ここで、使用可能な粘着層の種類は特に制限されないが、当該技術分野で使用される従来のフォームはいずれも適用することができる。粘着剤の例は、紫外線硬化型粘着剤と熱硬化型粘着剤が挙げられる。
【００２４】
一実施形態では、粘着層はアクリル共重合体を含む粘着組成物の硬化生成物であってもよい。他の実施形態では、アクリル共重合体は（メタ）アクリル酸エステル単量体と（メタ）アクリル酸を含む単量体混合物のポリマーであってもよい。
【００２５】
本発明で使用可能な（メタ）アクリル酸単量体は特に制限されない。例えば、炭素数１〜１４のアルキル基を有するアルキル（メタ）アクリラートが挙げられる。そのような単量体の例は、特に制限されないが、メチル（メタ）アクリラート、エチル（メタ）アクリラート、ｎ−プロピル（メタ）アクリラート、イソプロピル（メタ）アクリラート、ｎ−ブチル（メタ）アクリラート、ｔ−ブチル（メタ）アクリラート、ｓｅｃ−ブチル（メタ）アクリラート、ペンチル（メタ）アクリラート、２−エチルヘキシル（メタ）アクリラート、２−エチルブチル（メタ）アクリラート、ｎ−オクチル（メタ）アクリラート、イソオクチル（メタ）アクリラート、イソノニル（メタ）アクリラート、ラウリル（メタ）アクリラート及びテトラデシル（メタ）アクリラートからなる群から選択された１つ以上が挙げられる。
【００２６】
一実施形態では、（メタ）アクリル酸エステル単量体と（メタ）アクリル酸の重量比は８：１〜９．５：１であってもよい。即ち、単量体混合物は（メタ）アクリル酸１００重量部に対して、（メタ）アクリル酸エステル単量体８００〜９５０重量部を含んでいてもよい。混合物での単量体含量のコントロールによって、フォーム層と粘着層と間の接着力が最大化され得る。
【００２７】
上記共重合体の製造方法は特に制限されない。例えば、溶液重合法、光重合法、バルク重合法、懸濁重合法、又はエマルション重合法などの一般的な方法によって製造することができる。
【００２８】
粘着組成物は、さらに、共重合体と反応し、粘着剤に架橋構造を与えることができる架橋剤を含んでいてもよい。
【００２９】
本発明で使用可能な具体的な架橋剤は特に制限されないが、例えば、イソシアネート化合物、エポキシ化合物、アジリジン化合物及金属キレート化合物を含んでいてもよい。
【００３０】
上記イソシアネート化合物の例は、トルエンジイソシアネート、キシレンジイソシアネート、ジフェニルメタンジイソシアネート、ヘキサメチレンジイソシアネート、イソホロンジイソシアネート、テトラメチルキシレンジイソシアネート、ナフタレンジイソシアネート及びトリメチロールプロパンなどのポリオールと上述のいずれか一つとの反応物が挙げられ、エポキシ化合物の例は、エチレングリコールジグリシジルエーテル、トリグリシジルエーテル、トリメチロールプロパントリグリシジルエーテル、Ｎ，Ｎ，Ｎ’，Ｎ’−テトラグリシジルエチレンジアミン及びグリセリンジグリシジルエーテルが挙げられ、アジリジン化合物の例は、Ｎ，Ｎ’−トルエン−２，４−ビス（１−アジリジンカルボキサミド）、Ｎ，Ｎ’−ジフェニルメタン−４，４’−ビス（１−アジリジンカルボキサミド）、トリエチレンメラミン、ビスイソフタロイル−１−（２−メチルアジリジン）及びトリ−１−アジリジニルホスフィンオキシドが挙げられる。また、金属キレート化合物の例は、アルミニウム、鉄、亜鉛、スズ、チタン、アンチモン、マグネシウム及び／又はバナジウムなどの多価金属がアセチルアセトン又はアセト酢酸エチルにキレートされる化合物を含む。本発明では、一つ以上の上述したものを単独又は混合物で使用してもよい。
【００３１】
架橋剤は共重合体１００重量部に対して、０．０１〜１０重量部の量で含まれていてもよく、好ましくは、０．０１〜０．５重量部である。上記含量が０．０１未満のときは粘着性が低くなり、１０重量部を超えると耐久性が劣る。
【００３２】
一実施形態では、上記粘着組成物は、本発明の効果に影響を与えない範囲内で、さらにエポキシ樹脂、硬化剤、ＵＶ安定化剤、酸化防止剤、着色剤、補強剤、充填剤、脱泡剤、界面活性剤、可塑剤を含んでいてもよい。
【００３３】
また、本発明は、フォームにコロナ処理を行ってコロナ処理されたフォームを製造する工程；及びコロナ処理されたフォーム層に粘着層を形成する工程；を含むフォームテープの製造方法に関する。
【００３４】
本発明において、コロナ処理されたフォームの製造方法は特に制限されない。上記コロナ処理されたフォームは従来方法で製造されたフォームを従来のコロナ処理装置を用いてコロナ処理を行って製造することができる。コロナ処理は高周波放電を介してターゲットの湿潤性を向上させる方法である。コロナ処理は、ターゲットに２電極間の高周波高電圧を加えることによって生成された、コロナを放射して製造することができる。本発明では、コロナ放電処理の遂行方法は特に制限されなく、一般的に当業界で用いられている方法は制限なく用いることができる。一実施形態では、コロナ処理のための電流は２〜１０Ａの範囲で制御されていてもよく、処理速度は１〜２Ｍ／分の範囲内で制御されていてもよい。
【００３５】
一実施形態では、コロナ処理されたフォーム層はさらにプラズマ処理を行うことができる。コロナ処理されたフォームにプラズマ処理を行うことで、フォーム層と粘着層と間の接着力がさらに増大され得る。プラズマ処理のための具体的な方法又は条件は特に制限されなく、当業者が処理されるフォームの種類などを考慮して、容易に決定することができる。
【００３６】
また、コロナ処理されたフォーム層に粘着層を形成する方法は特に制限されない。一実施形態では、粘着層を形成するための工程は、粘着層を形成する工程；及びコロナ処理されたフォーム層に粘着層を積層する工程；が含まれていてもよい。
【００３７】
上記で、粘着層を形成する方法は特に制限されなく、例えば、バーコーターなどで上記フォーム層に粘着組成物をコートし、硬化する方法であってもよく、または、剥離基材の表面に粘着組成物をコートし、乾燥した後、形成された粘着層をフォーム層に転写する工程であってもよい。
【００３８】
以下、典型的な具体例を詳細する。下記具体例は本発明の技術思想の理解を容易にするために説明されたが、本発明の範囲を制限するものではない。
【実施例】
【００３９】
実施例１
フォーム層の製造
２−エチルヘキシルアクリラート８９重量部とアクリル酸１１部とを含む混合物を、１Ｌのガラス反応器で熱重合させ、粘度３５００ｃＰのシロップを得た。その後、得られたシロップ１００重量部に対して、光開始剤としてイルガキュア−６５１（ａ，ａ−メトキシ−ａ−ヒドロキシアセトフェノン）０．５重量部、架橋剤として１，６−ヘキサンジオールジアクリラート（ＨＤＤＡ）０．３５重量部を混合した後、十分に撹拌した。次に、ガラスバブル５重量部、シリカ２重量部を混合し、十分に均一になるまで撹拌した。この混合物を真空ポンプを利用して減圧脱泡した。その後、マイクロバーを利用して、膜厚０．４ｍｍのフォーム層を製造した。
【００４０】
粘着層の製造
２−エチルヘキシルアクリラート９０部とアクリル酸１０部とを含む混合物を、１Ｌのガラス反応器で溶液重合させ、重量平均分子量が約１５０００００、固形粉が２１％のシロップを製造した。製造されたシロップ１００重量部に対して、アジリジン系硬化剤０．０１重量部を加え、十分に撹拌した後、１００℃オーブンで３分間乾燥させ、膜厚５０μｍの粘着層を製造した。その後、５０℃オーブンで４８時間、十分にエイジング（ａｇｉｎｇ）工程を行った。
【００４１】
フォームテープの製造
従来のコロナ処理装置を用いて上記で製造されたフォーム層にコロナ処理を行った。電流は６Ａ、処理速度２Ｍ／分  の条件であった。その後、コロナ処理した後、製造された粘着層と積層した。その後、製造されたフォームテープを５０℃オーブンでサンプルを入れ、２４時間、エイジング工程を行った。
【００４２】
比較例１
コロナ処理を行っていないことを除いて、実施例１と同様の方法によってフォームテープを製造した。
【００４３】
実験結果
上記実施例１と比較例１を対象にし、高温粘着力の測定試験を行った。その結果を表１に示した。
【００４４】
表１に示されるように、実施例１が比較例１に比べ、界面分離が殆ど生じないことがわかった。
【００４５】
【表１】
2010095722.tif 000002
【００４６】
実験方法
上記実施例１及び比較例１から得られたフォームテープを、０．５インチ×０．５インチの大きさで切断し、ＳＵＳとＳＵＳとの間にフォームテープを積層して試片を作った後、１Ｋｇ重量を、接着された領域上に１５分間放置した後、重量を除去し、室温でさらに２４時間放置した。その後、試片を８０℃オーブンに１０分間放置した後、１Ｋｇの錘をぶら下げ、フォームテープとＳＵＳと間の剥離が発生するまでの保持時間を確認した。また、フォーム層と粘着層と間の界面剥離が発生するか否かを確認した。保持時間は５回テストし、その平均値を記録した。
【符号の説明】
【００４７】
１  フォーム層
２  粘着層
【図１】
2010095722.tif 000003
【外国語明細書】
2010095722.tif 000004
2010095722.tif 000005
2010095722.tif 000006
2010095722.tif 000007
2010095722.tif 000008
2010095722.tif 000009
2010095722.tif 000010
2010095722.tif 000011
2010095722.tif 000012
2010095722.tif 000013
2010095722.tif 000014
2010095722.tif 000015
2010095722.tif 000016
2010095722.tif 000017
2010095722.tif 000018